(57)【要約】  本発明は、難燃特性を有する湿気硬化型組成物と、接着剤、シーラント又はコーティングとしてのその使用とに関する。本発明の組成物は、１０〜５０重量％の割合の少なくとも１種の湿気反応性ポリマーと、３０〜６０重量％の割合の少なくとも１種の表面被覆沈降アルミニウム三水和物とを含有し、且つ好ましい実施形態では、最大で２５重量％の少なくとも１種のリン含有化合物と、最大で２０重量％の割合の少なくとも１種の炭素添加剤とを含有する。本発明の湿気硬化型組成物は、優れた難燃特性を有し、且つ硬化後に強い熱の下で長期間にわたって耐える。更に、硬化後、この組成物は、特に引張強さ、破断点伸び及び引張せん断強さの点で非常に良好な機械的特性を示す。【特許請求の範囲】
【請求項１】
湿気硬化型組成物であって、
ａ）前記組成物全体を基準として１０重量％〜５０重量％の割合の少なくとも１種の湿気反応性ポリマーＰ、
ｂ）前記組成物全体を基準として３０重量％〜６０重量％の割合の少なくとも１種の表面被覆沈降アルミニウム三水和物ＡＴＨ、
ｃ）前記組成物全体を基準として０重量％〜２５重量％の少なくとも１種のリン含有化合物ＰＨ、
ｄ）前記組成物全体を基準として０重量％〜２０重量％の少なくとも１種の炭素添加剤ＫＯ
を含む湿気硬化型組成物。
【請求項２】
前記表面被覆沈降アルミニウム三水和物ＡＴＨは、ビニルシラン又は脂肪酸の表面コーティングを含むことを特徴とする、請求項１に記載の湿気硬化型組成物。
【請求項３】
前記リン含有化合物ＰＨは、芳香族又は脂肪族のアルキルホスフェート、リン酸アンモニウム、ポリリン酸アンモニウム、赤リン及びリン酸の群から選択されることと、前記リン含有化合物ＰＨは、前記組成物全体を基準として５重量％〜２０重量％の量で存在することとを特徴とする、請求項１又は２に記載の湿気硬化型組成物。
【請求項４】
前記湿気反応性ポリマーＰは、フリー若しくは潜在性のイソシアネート基を有する少なくとも１種のポリウレタンポリマーＰＵ含むか、又は前記組成物は、潜在性硬化剤を追加的に含むことを特徴とする、請求項１〜３のいずれか一項に記載の湿気硬化型組成物。
【請求項５】
前記湿気反応性ポリマーＰは、少なくとも１種のシラン官能性ポリマーＳＴＰを含むことを特徴とする、請求項１〜３のいずれか一項に記載の湿気硬化型組成物。
【請求項６】
前記シラン官能性ポリマーＳＴＰは、式（ＩＩ）
【化１】
2019527750.tif 000013
（式中、
Ｒ１４は、１〜５個の炭素原子を有する直鎖又は分岐の一価のヒドロカルビルラジカルであり；
Ｒ１５は、１〜８個の炭素原子を有する直鎖又は分岐の一価のヒドロカルビルラジカルであり；
ｘは、０、又は１、又は２の値を有し；
Ｒ１６は、任意選択的に環状部位及び／又は芳香族部位を有し、且つ任意選択的に１個以上のヘテロ原子、特に１個以上の窒素原子を有する、１〜１２個の炭素原子を有する直鎖又は分岐の二価のヒドロカルビルラジカルであり；及び
Ｔは、−Ｏ−、−Ｓ−、−Ｎ（Ｒ１７）−、−Ｏ−ＣＯ−Ｎ（Ｒ１７）−、−Ｎ（Ｒ１７）−ＣＯ−Ｏ−及び−Ｎ（Ｒ１７）−ＣＯ−Ｎ（Ｒ１７）−から選択される二価のラジカルであり、ここで、Ｒ１７は、水素ラジカル、又は任意選択的に環状部位を有し、且つ任意選択的にアルコキシシラン基、エーテル基若しくはカルボン酸エステル基を有する、１〜２０個の炭素原子を有する直鎖又は分岐のヒドロカルビルラジカルである）
の末端基を有することを特徴とする、請求項５に記載の湿気硬化型組成物。
【請求項７】
前記炭素添加剤ＫＯは、前記組成物全体を基準として１重量％〜１５重量％、好ましくは３重量％〜１０重量％の割合の少なくとも１種の乾燥カーボンブラックを含むことを特徴とする、請求項４〜６のいずれか一項に記載の湿気硬化型組成物。
【請求項８】
前記炭素添加剤ＫＯは、前記組成物全体を基準として１重量％〜１５重量％、好ましくは４重量％〜１１重量％の割合の少なくとも１種の膨張性黒鉛を含むことを特徴とする、請求項４〜６のいずれか一項に記載の湿気硬化型組成物。
【請求項９】
常に前記組成物全体を基準として４重量％〜１１重量％の乾燥カーボンブラックと７重量％〜１５重量％のリン含有化合物ＰＨとを含み、硬化後にＤＩＮ  ＥＮ  ４５５４５−２による少なくとも危険度クラスＨＬ２を達成することを特徴とする、請求項７に記載の湿気硬化型組成物。
【請求項１０】
常に前記組成物全体を基準として３重量％〜１０重量％の膨張性黒鉛と１０重量％〜２５重量％のリン含有化合物ＰＨとを含み、硬化後にＤＩＮ  ＥＮ  １３５０１−１による難燃性クラスＢ（ｓ２，ｄ０）を達成することを特徴とする、請求項８に記載の湿気硬化型組成物。
【請求項１１】
硬化後にＤＩＮ  ＥＮ  ４５５４５−２による少なくとも危険度クラスＨＬ２を達成する請求項９に記載の湿気硬化型組成物を製造するための、乾燥カーボンブラック及びリン含有化合物ＰＨと組み合わせた表面被覆沈降アルミニウム三水和物ＡＴＨの使用。
【請求項１２】
硬化後にＤＩＮ  ＥＮ  １３５０１−１による難燃性クラスＢ（ｓ２，ｄ０）を達成する請求項１０に記載の湿気硬化型組成物を製造するための、膨張性黒鉛及びリン含有化合物ＰＨと組み合わせた表面被覆沈降アルミニウム三水和物ＡＴＨの使用。
【請求項１３】
請求項１〜１０のいずれか一項に記載の湿気硬化型組成物を含む接着剤、シーラント又はコーティング。
【請求項１４】
請求項１３に記載の接着剤、シーラント又はコーティングで接着、封止又は被覆された建築構造体又は製造物品。
【請求項１５】
請求項１〜１０のいずれか一項に記載の硬化組成物。
【発明の詳細な説明】
【技術分野】
【０００１】
本発明は、難燃特性を有する湿気硬化型組成物と、接着剤組成物及びシーラント組成物並びにまたコーティングとしてのその使用とに関する。
【背景技術】
【０００２】
湿気硬化型組成物は、例えば、一液型の接着剤、シーラント又はコーティングとして多くの産業用途で重要な役割を果たしている。その硬化は、例えば、イソシアネート基又はシラン基などのフリー又は潜在型の反応性基を介して水の影響下で進行する架橋反応によってもたらされ、これらは、主に空気からの水分との接触によってこれら自体が又は互いに反応し、結果として組成物中に存在する構成成分を共有結合させることでポリマーネットワークを与える。
【０００３】
利用分野に応じて、汎用性のある個々の特性を有する非常に幅広い製品が湿気硬化型組成物の分野で配合され得る。ここで重要な役割を果たすのは、特に、例えば接着性、力学及び加工性などの配合物の特性に有意な影響を与える、例えば充填剤、可塑剤、添加剤及び接着促進剤などの混合物である。そのため、難燃特性及び高い熱安定性を有し、例えば建物、輸送手段、電気製品、高可燃性物質の貯蔵設備又は配管系などの難燃性が望まれるか又は更に必要とされる場所で使用できる湿気硬化型組成物も公知である。
【０００４】
シリコーンは、良好な熱安定性を有し、そのため、難燃性用途に技術的に適していることから、特にシリコーン系接着剤及びシーラント組成物が一般的に使用されている。他方では、シリコーンは、一般的に多くの基材に対して比較的乏しい接着性を示し、上に塗装することができず、また可塑剤の多孔質基材への移行による落ちない染みを形成する傾向を有する。
【０００５】
ポリウレタン又はシラン変性ポリマーを主体とする湿気硬化型組成物は、それ自体ではシリコーンよりも熱的に安定ではないが、前述した欠点を示さない。更に、これらの難燃特性を改良するために前述したようにこれらを比較的様々な様式で配合することができ、結果としてシリコーンと同様の良好な難燃特性を得ることができる。
【０００６】
そのため、燃焼火災を遅らせるか又は更に完全に防止するために、典型的には配合成分として難燃剤が使用される。公知の難燃剤としては、例えば、ハロゲン含有難燃剤などの有機難燃剤が挙げられるが、毒性及び環境問題の低減のため、炎の作用下でイントメッセント中間層を形成するリン含有物質が増加している。
【０００７】
欧州特許出願公開第１９７５２１７号明細書には、例えば、難燃剤としてのモノホスフィン酸塩又はジホスフィン酸塩を含有する難燃性接着剤及びシーリング組成物が記載されている。しかし、そのような難燃剤の添加は、一般的に接着剤配合物の接着特性に悪影響を及ぼす。そのため、接着剤による結合は、添加剤である難燃剤の使用によって完全に弱まる。更に頻繁に使用されているリンを主体とする添加剤は、ポリリン酸アンモニウムである。しかしながら、研究から、一液型ポリウレタン系シーリング組成物中でポリリン酸アンモニウムを使用すると、そのような組成物の保存安定性の完全な喪失がもたらされ得ることが示されている。
【０００８】
他のイントメッセントも、同様に、多くの場合に組成物の機械的特性に不利な影響を与える。独国特許出願公開第Ａ−３８１３２５１号明細書には、例えば、ポリウレタンバインダー及びイントメッセントとしての膨張性黒鉛を主体とするイントメッセント一液型難燃剤組成物が記載されており、この中のポリウレタンバインダーは、残留量のフリーのイソシアネート基を有する。しかしながら、このような組成物は、例えば、シーラントとしてのこれらの使用を制限することになる大幅に低下した弾性を示す。
【０００９】
更に頻繁に使用される選択肢は、熱の作用下で水を除去する充填剤の使用である。最もよく知られている例は、アルミニウム三水和物（ＡＴＨ）としても知られる水酸化アルミニウムである。しかしながら、残留水分の含有率が常に高いことから、場合により、それらは、湿気硬化型組成物を密閉容器中でも完全に反応させ、結果として十分な保存安定性を得ることができないため、このタイプの充填剤は、一液型の湿気硬化型組成物のために限定的な適性のみを有する。この問題は、そのような充填剤を予め乾燥させることによって対応されている。そのため、例えば欧州特許第０７９１６１３号明細書には、配合前にＡＴＨなどの充填剤が様々な工程によって乾燥された、保存安定性を有する一液型組成物が記載されている。しかしながら、ＡＴＨ又は他の水を除去する無機充填剤を含有するそのような湿気硬化型組成物は、一般的に、これらの充填剤の乾燥後でも依然として欠点を示す。そのため、これらの充填剤は、耐火性を改善するものの、硬化した組成物の力学、特に引張強さ及び破断点伸びに悪影響を有することが知られている。
【００１０】
そのため、先行技術の上述した欠点を示さない湿気硬化型組成物が依然として必要とされている。
【発明の概要】
【発明が解決しようとする課題】
【００１１】
したがって、本発明の目的は、優れた難燃特性を有し、硬化後に高い熱レベルで長期間耐久性を維持し、容器内で保存安定性を有し、且つ硬化後、特に引張強さ、破断点伸び及び引張せん断強さの点で非常に良好な機械的特性を有する湿気硬化型組成物を提供することである。
【課題を解決するための手段】
【００１２】
驚くべきことに、この目的は、請求項１に記載の湿気硬化型組成物によって達成される。湿気反応性ポリマーを主体とする組成物中で十分な量の表面被覆沈降アルミニウム三水和物（ＡＴＨ）を使用すると、驚くべきことに、従来のＡＴＨで不可能であった配合製品における特性を得ることができる。更なる任意選択的な構成成分は、特定の実施形態において、予期されなかった機械特性のみならず、厳しい難燃性基準の等級の達成を可能にする優れた難燃特性も可能にする。
【００１３】
本発明の更なる態様は、更なる独立請求項の主題を形成する。本発明の特に好ましい実施形態は、従属請求項の主題を形成する。
【発明を実施するための形態】
【００１４】
本発明は、湿気硬化型組成物であって、
ａ）組成物全体を基準として１０重量％〜５０重量％の割合の少なくとも１種の湿気反応性ポリマーＰ、
ｂ）組成物全体を基準として３０重量％〜６０重量％の割合の少なくとも１種の表面被覆沈降アルミニウム三水和物ＡＴＨ、
ｃ）組成物全体を基準として０重量％〜２５重量％の少なくとも１種のリン含有化合物ＰＨ、
ｄ）組成物全体を基準として０重量％〜２０重量％の少なくとも１種の炭素添加剤ＫＯ
を含む湿気硬化型組成物を提供する。
【００１５】
用語「シラン基」は、有機ラジカルに結合しており、ケイ素原子上に１〜３個、特に２個又は３個の加水分解性置換基を有するシリル基を指す。特に一般的に使用される加水分解性置換基は、アルコキシラジカルである。これらのシラン基は、「アルコキシシラン基」とも呼ばれる。シラン基は、部分的又は完全に加水分解された形態であり得る。
【００１６】
「ヒドロキシシラン」、「イソシアナトシラン」、「アミノシラン」及び「メルカプトシラン」は、それぞれシラン基に加えて有機ラジカル上に１つ以上のヒドロキシル基、イソシアナト基、アミノ基又はメルカプト基を有するオルガノアルコキシシランを指す。
【００１７】
ポリオール又はポリイソシアネートのような「ポリ」で始まる物質名は、正式には、１分子当たりでそれらの名称で存在する２つ以上の官能基を含む物質を指す。
【００１８】
用語「有機ポリマー」は、化学的に均一であるが、重合度、モル質量及び鎖長に関して異なり、ポリマー主鎖中に多数の炭素原子を有する、ポリ反応（重合、重付加、重縮合）によって合成された高分子の集団及びそのような高分子の集団の反応生成物を包含する。
【００１９】
用語「ポリウレタンポリマー」は、いわゆるジイソシアネート重付加法に従って製造される全てのポリマーを包含する。これには、実質的に又は完全にウレタン基を含まないポリマーも含まれる。ポリウレタンポリマーの例は、ポリエーテルポリウレタン、ポリエステルポリウレタン、ポリエーテルポリ尿素、ポリ尿素、ポリエステルポリ尿素、ポリイソシアヌレート及びポリカルボジイミドである。
【００２０】
シラン含有ポリマーは、特にシラン含有有機ポリマーであり、これは、典型的に及び本明細書では特に、「シラン官能性ポリマー」、「シラン変性ポリマー」（ＳＭＰ）又は「シラン末端ポリマー」（ＳＴＰ）としても同義的に述べられる。その架橋は、シラノール基の縮合によって進行してシロキサン結合を形成し、一般的には特にジアルキルスズ（ＩＶ）カルボキシレートのなどの有機スズ化合物によって触媒される。
【００２１】
用語「シラン含有ポリエーテル」は、ポリエーテル単位に加えて、ウレタン基、尿素基又はチオウレタン基も含み得る有機シラン含有ポリマーも包含する。このようなシラン含有ポリエーテルは、「シラン含有ポリウレタン」とも呼ばれる場合がある。
【００２２】
「分子量」は、本明細書において、「ラジカル」とも呼ばれる分子又は分子の一部のモル質量（１モル当たりのグラム）を意味すると理解される。「平均分子量」は、分子又はラジカルのオリゴマー又はポリマー混合物の数平均Ｍｎを意味し、これは、典型的には、標準としてのポリスチレンに対するゲル浸透クロマトグラフィー（ＧＰＣ）によって決定される。
【００２３】
「保存安定性」又は「保存可能」は、物質又は組成物が、保存の結果として、その使用に関連してある程度までその用途又は使用特性、特に粘度及び架橋速度において変化せずに長期間、典型的には少なくとも３ヶ月〜最大で６ヶ月以上にわたって適切な容器中で室温において保存できる場合の物質又は組成物を指す。
【００２４】
各場合における本明細書中の式中の点線は、置換基と、対応する分子ラジカルとの間の結合を表す。
【００２５】
「室温」は、約２３℃の温度を指す。
【００２６】
本明細書中で言及されている全ての業界標準は、最初の出願日に有効なバージョンに関する。
【００２７】
用語「質量」及び「重量」は、本明細書では同義語として使用される。したがって、「重量基準のパーセンテージ」（重量％）は、別段の記載がない限り、組成物全体又は文脈に応じて分子全体の質量（重量）に関するパーセント質量分率である。
【００２８】
本発明との関係における湿気硬化型組成物は、特に、
−  ポリウレタン組成物、特に例えば接着剤、被覆材、埋込用樹脂、シーリングジョイント、成形品若しくはスラブストックフォームのために使用される、ポリオールとイソシアネートとの反応により架橋する二液系、又は例えば粉体塗装、コイル塗装、電着塗装材料若しくは液体塗料において使用される、ブロックされた（潜在性）イソシアネート基若しくはブロックされた（潜在性）アミノ基を有する一液系；又は
−  シラン官能性（シラン含有）ポリマーを主体とする組成物
である。
【００２９】
シラン官能性ポリマーを主体とする組成物は、比較的低い触媒濃度でも迅速に硬化し、プライマーを使用しなくても多くの基材に対して良好な接着挙動を示す。これらは、イソシアネートを有していないため、毒物学的にも有利である。
【００３０】
そのため、本発明に関連して、好ましくは、フリー又は潜在性のイソシアネートを有するポリウレタンポリマーＰＵ及びシラン官能性ポリマーＳＴＰが湿気反応型ポリマーＰとして適している。
【００３１】
本発明の組成物は、組成物全体を基準として１０重量％〜５０重量％、好ましくは１５重量％〜３０重量％の割合の少なくとも１種の湿気反応性ポリマーＰを含有する。
【００３２】
ある実施形態では、湿気反応性ポリマーＰは、フリー又は潜在性のイソシアネート基を有する少なくとも１種のポリウレタンポリマーＰＵを含む。本発明の組成物を製造するために適したイソシアネート含有ポリウレタンポリマーＰＵは、例えば、少なくとも１種のポリオールと少なくとも１種のポリイソシアネート、特にジイソシアネートとの反応によって得られるポリマーである。この反応は、ポリオールとポリイソシアネートとを、例えば５０℃〜１００℃の温度で任意選択的に適切な触媒を併用するなどの通常の方法で反応させる場合に生じさせることができ、このポリイソシアネートは、そのイソシアネート基がポリオールのヒドロキシル基に対して化学量論量より過剰になるように添加される。
【００３３】
特に、過剰のポリイソシアネートは、ポリオールの全てのヒドロキシル基が反応した後に得られるポリウレタンポリマー中において、ポリマー全体を基準として０．１重量〜５重量％、好ましくは０．２重量〜３重量％、特に好ましくは０．３重量％〜２．５重量％のフリーのイソシアネート基の含有率が残るように選択される。
【００３４】
ポリウレタンポリマーＰＵは、任意選択的に、可塑剤を併用して製造することができ、この使用される可塑剤は、イソシアネート反応性基を含まない。
【００３５】
ＮＣＯ：ＯＨ比が１．３：１〜４：１、特に１．５：１〜３：１、特に好ましくは１．７：１〜２．５：１の、ジイソシアネートと高分子量ジオールとの反応から得られた、列挙した含有率のフリーのイソシアネート基を有するポリウレタンポリマーが好ましい。
【００３６】
イソシアネート含有ポリウレタンポリマーの製造に好適なポリオールは、特にポリエーテルポリオール、スチレン−アクリロニトリルグラフトポリエーテルポリオール、ポリエステルポリオール、ポリカーボネートポリオール、ポリ（メタ）アクリレートポリオール、ポリヒドロキシル官能性油脂又はポリ炭化水素ポリオール及びこれらのポリオールの混合物である。
【００３７】
ポリオキシアルキレンポリオール又はオリゴエーテルオールとしても知られている好適なポリエーテルポリオールは、特に、任意選択的に２つ以上の活性水素原子を有する出発分子、例えば水、アンモニア又は複数のＯＨ若しくはＮＨ基を有する化合物（例えば、１，２−エタンジオール、１，２−及び１，３プロパンジオール、ネオペンチルグリコール、ジエチレングリコール、トリエチレングリコール、異性体ジプロピレングリコール及びトリプロピレングリコール、異性体ブタンジオール、ペンタンジオール、ヘキサンジオール、ヘプタンジオール、オクタンジオール、ノナンジオール、デカンジオール、ウンデカンジオール、１，３−及び１，４−シクロヘキサンジメタノール、ビスフェノールＡ、水素化ビスフェノールＡ、１，１，１−トリメチロールエタン、１，１，１−トリメチロールプロパン、グリセロール、アニリン並びに列挙した化合物の混合物等）を用いて重合され得る、エチレンオキシド、１，２−プロピレンオキシド、１，２−若しくは２，３−ブチレンオキシド、オキセタン、テトラヒドロフラン又はこれらの混合物の重合生成物である。例えば、いわゆる二重金属シアニド錯体触媒を用いて製造された、不飽和度の低いポリオキシアルキレンポリオール（ＡＳＴＭ  Ｄ−２８４９−６９により測定され、ポリオール１ｇ当たりの不飽和のミリ当量（ｍＥｑ／ｇ）で報告される）（ＤＭＣ触媒）と、例えば、ＮａＯＨ、ＫＯＨ、ＣｓＯＨ又はアルカリ金属アルコキシドなどのアニオン性触媒を使用して製造された比較的高い不飽和度のポリオキシアルキレンポリオールとの両方が使用可能である。
【００３８】
特に好適なものは、ポリオキシエチレンポリオール及びポリオキシプロピレンポリオール、特にポリオキシエチレンジオール、ポリオキシプロピレンジオール、ポリオキシエチレントリオール及びポリオキシプロピレントリオールである。
【００３９】
とりわけ好適なものは、０．０２ｍＥｑ／ｇ未満の不飽和度を有し、１０００〜３００００ｇ／ｍｏｌの範囲の分子量を有するポリオキシアルキレンジオール又はポリオキシアルキレントリオール並びに４００〜２００００ｇ／ｍｏｌの分子量を有するポリオキシエチレンジオール、ポリオキシエチレントリオール、ポリオキシプロピレンジオール及びポリオキシプロピレントリオールである。
【００４０】
同様に好適なものは、いわゆるエチレンオキシド末端（「ＥＯ−エンドキャップされた」、エチレンオキシドでエンドキャップされた）ポリオキシプロピレンポリオールである。後者は、例えば、ポリプロポキシル化反応の完了後に純粋なポリオキシプロピレンポリオール、特にポリオキシプロピレンジオール及びトリオールが更にエチレンオキシドでアルコキシレート化され、その結果として一級ヒドロキシル基を有する場合に得られる特殊なポリオキシプロピレンポリオキシエチレンポリオールである。この場合に好ましいものは、ポリオキシプロピレンポリオキシエチレンジオール及びポリオキシプロピレンポリオキシエチレントリオールである。
【００４１】
ポリエステルポリオールとして好適なものは、特に少なくとも２個のヒドロキシル基を有するポリエステルであり、これは、公知の方法、特にヒドロキシカルボン酸の重縮合、又は脂肪族及び／若しくは芳香族ポリカルボン酸と二価若しくは多価アルコールとの重縮合によって製造される。
【００４２】
特に好適なものは、例えば、１，２−エタンジオール、ジエチレングリコール、１，２−プロパンジオール、ジプロピレングリコール、１，４−ブタンジオール、１，５−ペンタンジオール、１，６−ヘキサンジオール、ネオペンチルグリコール、グリセロール、１，１，１−トリメチロールプロパンなどの２価〜３価アルコールから製造されたポリエステルポリオール、又は前述のアルコールと有機ジカルボン酸若しくはそれらの無水物若しくはエステル（例えば、コハク酸、グルタル酸、アジピン酸、トリメチルアジピン酸、スベリン酸、アゼライン酸、セバシン酸、ドデカンジカルボン酸、マレイン酸、フマル酸、二量体脂肪酸、フタル酸、フタル酸無水物、イソフタル酸、テレフタル酸、テレフタル酸ジメチル、ヘキサヒドロフタル酸、トリメリット酸、トリメリット酸無水物等）との混合物、又は前述の酸とラクトンから形成されたポリエステルポリオール（例えば、ε−カプロラクトン等）との混合物である。
【００４３】
特に好適なものは、ポリエステルジオールであり、特にジカルボン酸としてのアジピン酸、アゼライン酸、セバシン酸、ドデカンジカルボン酸、二量体脂肪酸、フタル酸、イソフタル酸及びテレフタル酸、又は例えばε−カプロラクトンなどのラクトンと、二価アルコールとしてのエチレングリコール、ジエチレングリコール、ネオペンチルグリコール、１，４−ブタンジオール、１，６−ヘキサンジオール、二量体脂肪酸ジオール及び１，４−シクロヘキサンジメタノールとから製造されたポリエステルジオールである。
【００４４】
好適なポリカーボネートポリオールは、特に例えばジアルキルカーボネート（ジメチルカーボネート等）、ジアリールカーボネート（ジフェニルカーボネート等）又はホスゲンを用いてポリエステルポリオールを構成するために使用される前述のアルコールの反応によって得られるものである。ポリカーボネートジオール、特にアモルファスポリカーボネートジオールが特に好適である。
【００４５】
更に好適なポリオールは、ポリ（メタ）アクリレートポリオールである。
【００４６】
例えば、天然の油脂（特にヒマシ油）又は天然の油脂の化学的変性により得られるいわゆるオレオケミカルポリオールのようなポリヒドロキシ官能性油脂、例えば不飽和油のエポキシ化及びその後のそれぞれカルボン酸若しくはアルコールでの開環により得られるエポキシポリエステル又はエポキシポリエーテル、或いは不飽和油のヒドロホルミル化及び水素化により得られるポリオールも好適である。また、アルコール分解又はオゾン分解などの分解プロセス、及びそのようにして得られた分解生成物若しくはその誘導体のその後の化学的結合（例えば、エステル交換又は二量化）によって天然油脂から得られるポリオールも好適である。天然油脂の好適な分解生成物は、特に脂肪酸及び脂肪族アルコール並びに脂肪酸エステル、特に例えばヒドロホルミル化及び水素化によってヒドロキシ脂肪酸エステルに誘導され得るメチルエステル（ＦＡＭＥ）である。
【００４７】
更に、同様に好適なものは、オリゴヒドロカーボンとしても知られているポリ炭化水素ポリオール、例えばポリヒドロキシ官能性エチレン−プロピレン、エチレン−ブチレン若しくはエチレン−プロピレン−ジエンコポリマー（例えば、Ｋｒａｔｏｎ  Ｐｏｌｙｍｅｒｓ，ＵＳＡにより製造されているもの等）、又は１，３−ブタジエン若しくはジエン混合物などのジエンと、スチレン、アクリロニトリル若しくはイソブチレンなどのビニルモノマーとのポリヒドロキシ官能性コポリマー、又は例えばポリブタジエンの酸化若しくは１，３−ブタジエンとアリルアルコールとの共重合により合成されたものなどのポリヒドロキシ官能性ポリブタジエンポリオールであり、これらは水添され得る。
【００４８】
例えば、エポキシド又はアミノアルコールから製造され得るものなどのポリヒドロキシ官能性アクリロニトリル／ブタジエンコポリマー、及びＨｙｐｒｏ（登録商標）ＣＴＢＮの名称でＥｍｅｒａｌｄ  Ｐｅｒｆｏｒｍａｎｃｅ  Ｍａｔｅｒｉａｌｓ，ＬＬＣ，ＵＳＡから商業的に入手可能なカルボキシル末端アクリロニトリル／ブタジエンコポリマーも好適である。
【００４９】
これらの列挙されたポリオールは、好ましくは、２５０〜３００００ｇ／ｍｏｌ、特に１０００〜２００００ｇ／ｍｏｌの分子量と、１．６〜３の範囲の平均ＯＨ官能価とを有する。
【００５０】
特に好適なポリオールは、ポリエーテルポリオール、特にポリオキシエチレンポリオール、ポリオキシプロピレンポリオール及びポリオキシプロピレンポリオキシエチレンポリオール、好ましくはポリオキシエチレンジオール、ポリオキシプロピレンジオール、ポリオキシエチレントリオール、ポリオキシプロピレントリオール、ポリオキシプロピレンポリオキシエチレンジオール及びポリオキシプロピレンポリオキシエチレントリオールである。
【００５１】
前述したこれらのポリオールに加えて、末端イソシアネート含有ポリウレタンポリマーの製造において併用可能なものは、少量の低分子量の二価若しくは多価アルコール、例えば１，２−エタンジオール、１，２−及び１，３−プロパンジオール、ネオペンチルグリコール、ジエチレングリコール、トリエチレングリコール、異性体ジプロピレングリコール及びトリプロピレングリコール、異性体ブタンジオール、ペンタンジオール、ヘキサンジオール、ヘプタンジオール、オクタンジオール、ノナンジオール、デカンジオール、ウンデカンジオール、１，３−及び１，４−シクロヘキサンジメタノール、水素化ビスフェノールＡ、二量体脂肪族アルコール、１，１，１−トリメチロールエタン、１，１，１−トリメチロールプロパン、グリセロール、ペンタエリスリトール、糖アルコール（キシリトール、ソルビトール又はマンニトール等）、糖（スクロース等）、他のより大きい多価アルコール、前述の二価及び多価アルコールの低分子量アルコキシレート化生成物並びに前述のアルコールの混合物などである。
【００５２】
ポリウレタンポリマーの製造のために使用可能なポリイソシアネートとしては、市販のポリイソシアネート、特にジイソシアネートが挙げられる。
【００５３】
適切なジイソシアネートの例としては、１，６−ヘキサメチレンジイソシアネート（ＨＤＩ）、２−メチルペンタメチレン１，５−ジイソシアネート、２，２，４−及び２，４，４−トリメチル−１，６−ヘキサメチレンジイソシアネート（ＴＭＤＩ）、１，１２−ドデカメチレンジイソシアネート、リシン及びリシンエステルジイソシアネート、シクロヘキサン１，３−ジイソシアネート、シクロヘキサン１，４−ジイソシアネート、１−イソシアナト−３，３，５−トリメチル−５−イソシアナトメチルシクロヘキサン（＝イソホロンジイソシアネート又はＩＰＤＩ）、ペルヒドロ−２，４’−ジフェニルメタンジイソシアネート及びペルヒドロ−４，４’−ジフェニルメタンジイソシアネート、１，４−ジイソシアナト−２，２，６−トリメチルシクロヘキサン（ＴＭＣＤＩ）、１，３−及び１，４−ビス（イソシアナトメチル）シクロヘキサン、ｍ−及びｐ−キシリレンジイソシアネート（ｍ−及びｐ−ＸＤＩ）、ｍ−及びｐ−テトラメチル−１，３−キシリレンジイソシアネート、ｍ−及びｐ−テトラメチル−１，４−キシリレンジイソシアネート、ビス（１−イソシアナト−１−メチルエチル）ナフタレン、２，４−及び２，６−トリレンジイソシアネート（ＴＤＩ）、４，４’−、２，４’−及び２，２’−ジフェニルメタンジイソシアネート（ＭＤＩ）、１，３−及び１，４−フェニレンジイソシアネート、２，３，５，６−テトラメチル−１，４−ジイソシアナトベンゼン、ナフタレン１，５−ジイソシアネート（ＮＤＩ）、３，３’−ジメチル−４，４’−ジイソシアナトビフェニル（ＴＯＤＩ）、前記イソシアネートのオリゴマー及びポリマー並びに前述のイソシアネートの任意の所望の混合物が挙げられ、この中でもＭＤＩ及びＴＤＩが特に好ましい。
【００５４】
本発明の組成物では、イソシアネート含有ポリウレタンポリマーＰＵは、好ましくは、組成物全体を基準として１０重量％〜５０重量％の量、特に１５重量％〜３０重量％の量で存在する。
【００５５】
イソシアネート含有ポリウレタンポリマーＰＵを含有する一液型組成物では、容器中での早すぎる反応を防止することによって保存安定性を高めるために、イソシアネート基をブロックして潜在性にすることが有利である場合がある。
【００５６】
イソシアネート基との熱可逆性反応を行うことができる適切なブロッキング剤を介した、ブロックされた又は潜在的なイソシアネート基を生成するためのイソシアネート基のブロッキングは、当該技術分野における一般的な手法であり、当業者であれば前記ブロッキングを容易に行うことができる。当業者は、例えば、Ｄｏｕｇｌａｓ  Ａ．Ｗｉｃｋの総説であるＰｒｏｇｒｅｓｓ  ｉｎ  Ｏｒｇａｎｉｃ  Ｃｏａｔｉｎｇｓ  ３６（１９９９），１４８−１７２及びＰｒｏｇｒｅｓｓ  ｉｎ  Ｏｒｇａｎｉｃ  Ｃｏａｔｉｎｇｓ  ４１（２００１），１−８３（これらは本明細書で参照される）から多数の適切なブロッキング剤／ブロッキング基を熟知している。
【００５７】
また別に、いくつかの事例において、一液型ポリウレタン組成物の安定化のための更に有利な方法は、潜在性硬化剤の使用である。これらは、ブロックされた（潜在性）ポリアミンであり、これは、例えば、水の影響下でブロック基を失ってフリーのアミンを形成するように反応し、これは、その後、イソシアネートと反応して迅速な反応で架橋する。
【００５８】
潜在性硬化剤としてのそのようなブロックされたアミンも当業者に周知であり、当業者は、潜在性アミンを製造して使用するための多くの選択肢を先行技術において見出すであろう。これらは、例えば、米国特許第４，４６９，８３１号明細書、米国特許第４，８５３，４５４号明細書及び米国特許第５，０８７，６６１号明細書並びに欧州特許第１７７２４４７号明細書に記載されており、これらは本明細書で参照される。
【００５９】
更なる実施形態では、湿気反応性ポリマーＰは、少なくとも１種のシラン官能性ポリマーＳＴＰを含む。
【００６０】
シラン官能性ポリマーＳＴＰは、好ましくは、シラン基を含有する有機ポリマー、特にポリオレフィン、ポリエステル、ポリアミド、ポリ（メタ）アクリレート若しくはポリエーテル又はこれらのポリマーの混合形態であり、これらのそれぞれが１つ又は好ましくは２つ以上のシラン基を有する。シラン基は、鎖中のペンダント位置又は末端位置にあり得、炭素原子を介して有機ポリマーに結合される。
【００６１】
シラン含有有機ポリマーが、シラン含有ポリオレフィン、又はシラン含有ポリエステル、又はシラン含有ポリ（メタ）アクリレート、又はシラン含有ポリエーテル、又はこれらのポリマーの混合形態である場合に特に好ましい。
【００６２】
シラン含有有機ポリマーがシラン含有ポリエーテルである場合が最も好ましい。
【００６３】
シラン基として、シラン含有有機ポリマーは、好ましくは、アルコキシシラン基、特に式（Ｉ）
【化１】
2019527750.tif 000002
のアルコキシシラン基を含み、式中、
Ｒ１４は、１〜５個の炭素原子を有する直鎖又は分岐の一価のヒドロカルビルラジカル、特にメチル又はエチル又はイソプロピルであり；
Ｒ１５は、１〜８個の炭素原子を有する直鎖又は分岐の一価のヒドロカルビルラジカル、特にメチル又はエチルであり；
ｘは、０、又は１、又は２、好ましくは０又は１、特に０の値を有する。
【００６４】
Ｒ１４がメチル又はエチルである場合が特に好ましい。
【００６５】
トリメトキシシラン基、ジメトキシメチルシラン基又はトリエトキシシラン基が特に好ましい。
【００６６】
メトキシシラン基は、特に反応性が高い点で長所を有し、エトキシシラン基は、毒物学的に有利であり、特に保存安定性を有するという点で長所を有する。
【００６７】
シラン含有有機ポリマーは、１分子当たり平均で好ましくは１．３〜４個、特に１．５〜３個、特に好ましくは１．７〜２．８個のシラン基を有する。シラン基は、好ましくは、末端である。
【００６８】
シラン含有有機ポリマーＳＴＰは、好ましくは、１０００〜３００００ｇ／ｍｏｌ、特に２０００〜２００００ｇ／ｍｏｌの範囲の平均分子量を有する。シラン含有有機ポリマーは、好ましくは、３００〜２５０００ｇ／ｅｑ、特に５００〜１５０００ｇ／ｅｑのシラン当量を有する。
【００６９】
シラン含有有機ポリマーＳＴＰは、室温で固体又は液体であり得る。好ましくは、これは、室温で液体である。
【００７０】
シラン含有有機ポリマーＳＴＰが室温でシラン含有ポリエーテル液体であり、シラン基が特にジアルコキシシラン基及び／又はトリアルコキシシラン基であり、特に好ましくはトリメトキシシラン基又はトリエトキシシラン基である場合が最も好ましい。
【００７１】
シラン含有ポリエーテルの製造方法は、当業者に公知である。
【００７２】
好ましい方法では、シラン含有ポリエーテルは、アリル含有ポリエーテルとヒドロシランとの反応から、任意選択的に例えばジイソシアネートを用いた鎖延長も用いて得ることができる。
【００７３】
更に好ましい方法では、シラン含有ポリエーテルは、アルキレンオキシドとエポキシシランとの共重合から、任意選択的に例えばジイソシアネートを用いた鎖延長も用いて得ることができる。
【００７４】
更に好ましい方法では、シラン含有ポリエーテルは、ポリエーテルポリオールとイソシアナトシランとの反応から、任意選択的にジイソシアネートを用いた鎖延長も用いて得ることができる。
【００７５】
更に好ましい方法では、シラン含有ポリエーテルは、ポリエーテルポリオールと化学量論量を超えるポリイソシアネートとの反応によるイソシアネート含有ポリエーテル、特にＮＣＯ末端ウレタンポリエーテルと、アミノシラン、ヒドロキシシラン又はメルカプトシランとの反応から得ることができる。この方法からのシラン含有ポリエーテルが特に好ましい。この方法は、多数の商業的に容易に入手可能な安価な出発物質の使用を可能にし、これにより、例えば大きい伸び、高い強度、低い弾性率、低いガラス転移温度又は大きい耐候性などの様々なポリマー特性を得ることができる。
【００７６】
シラン含有ポリエーテルが、ＮＣＯ末端ウレタンポリエーテルとアミノシラン又はヒドロキシシランとの反応から得られることが特に好ましい。適切なＮＣＯ−末端ウレタンポリエーテルは、ポリエーテルポリオール、特にポリオキシアルキレンジオール又はポリオキシアルキレントリオール、好ましくはポリオキシプロピレンジオール又はポリオキシプロピレントリオールと、化学量論量より多い量のポリイソシアネート、特にジイソシアネートとの反応から得ることができる。
【００７７】
ポリイソシアネートとポリエーテルポリオールとの間の反応が、任意選択的に適切な触媒の存在下において５０℃〜１６０℃の温度で水分を排除して行われる場合が好ましく、その際、ポリイソシアネートは、そのイソシアネート基がポリオールのヒドロキシル基に対して化学量論量より過剰に存在するように添加される。特に、過剰のポリイソシアネートは、全てのヒドロキシル基が反応した後に得られるポリウレタンポリマー中において、ポリマー全体を基準として０．１〜５重量％、好ましくは０．２〜４重量％、特に好ましくは０．３重量％〜３重量％のフリーのイソシアネート基の含有量が残るように選択される。
【００７８】
好ましいジイソシアネートは、１，６−ヘキサメチレンジイソシアネート（ＨＤＩ）、１−イソシアナト−３，３，５−トリメチル−５−イソシアナトメチルシクロヘキサン（イソホロンジイソシアネート又はＩＰＤＩ）、２，４−及び２，６−トリレンジイソシアネート、及びこれらの異性体の任意の所望の混合物（ＴＤＩ）並びに４，４’−、２，４’−及び２，２’−ジフェニルメタンジイソシアネート、及びこれらの異性体の任意の所望の混合物（ＭＤＩ）からなる群から選択される。ＩＰＤＩ又はＴＤＩが特に好ましい。最も好ましいのは、ＩＰＤＩである。これにより、特に良好な耐光性を有するシラン基含有ポリエーテルが得られる。
【００７９】
ポリエーテルポリオールとして特に好適なものは、０．０２ｍＥｑ／ｇ未満、特に０．０１ｍＥｑ／ｇ未満の不飽和度と、４００〜２５０００ｇ／ｍｏｌ、特に１０００〜２００００ｇ／ｍｏｌの平均分子量とを有するポリオキシアルキレンジオール又はポリオキシアルキレントリオールである。
【００８０】
ポリエーテルポリオールに加えて、他のポリオール、特にポリアクリレートポリオール及び低分子量ジオール若しくはトリオールの部分を使用することも可能である。
【００８１】
ＮＣＯ末端ウレタンポリエーテルとの反応のために好適なアミノシランは、一級及び二級のアミノシランである。３−アミノプロピルトリメトキシシラン、３−アミノプロピルジメトキシメチルシラン、４−アミノブチルトリメトキシシラン、４−アミノ−３−メチルブチルトリメトキシシラン、４−アミノ−３，３−ジメチルブチルトリメトキシシラン、Ｎ−ブチル−３−アミノプロピルトリメトキシシラン、Ｎ−フェニル−３−アミノプロピルトリメトキシシラン並びに一級アミノシラン（３−アミノプロピルトリメトキシシラン、３−アミノプロピルジメトキシメチルシラン又はＮ−（２−アミノエチル）−３−アミノプロピルトリメトキシシラン等）とマイケル受容体（アクリロニトリル、（メタ）アクリル酸エステル、（メタ）アクリルアミド、マレイン酸若しくはフマル酸のジエステル、シトラコン酸ジエステル又はイタコン酸ジエステル等）とから形成された付加体、特にジメチル若しくはジエチルＮ−（３−トリメトキシシリルプロピル）アミノサクシネートが好ましい。ケイ素上のメトキシ基の代わりにエトキシ基又はイソプロポキシ基を有する列挙したアミノシランの類似体も同様に好適である。
【００８２】
ＮＣＯ末端ウレタンポリエーテルとの反応のために好適なヒドロキシシランは、特にアミノシランをラクトン、又は環状カーボネート、又はラクチドに付加させることにより得ることができる。
【００８３】
この目的に好適なアミノシランは、特に３−アミノプロピルトリメトキシシラン、３−アミノプロピルトリエトキシシラン、４−アミノブチルトリメトキシシラン、４−アミノブチルトリエトキシシラン、４−アミノ−３−メチルブチルトリメトキシシラン、４−アミノ−３−メチルブチルトリエトキシシラン、４−アミノ−３，３−ジメチルブチルトリメトキシシラン、４−アミノ−３，３−ジメチルブチルトリエトキシシラン、２−アミノエチルトリメトキシシラン又は２−アミノエチルトリエトキシシランである。３−アミノプロピルトリメトキシシラン、３−アミノプロピルトリエトキシシラン、４−アミノ−３，３−ジメチルブチルトリメトキシシラン又は４−アミノ−３，３−ジメチルブチルトリエトキシシランが特に好ましい。
【００８４】
好適なラクトンは、特にγ−バレロラクトン、γ−オクタラクトン、δ−デカラクトン及びε−デカラクトン、特にγ−バレロラクトンである。
【００８５】
好適な環状カーボネートは、特に４，５−ジメチル−１，３−ジオキソラン−２−オン、４，４−ジメチル−１，３−ジオキソラン−２−オン、４−エチル−１，３−ジオキソラン−２−オン、４−メチル−１，３−ジオキソラン−２−オン又は４−（フェノキシメチル）−１，３−ジオキソラン−２−オンである。
【００８６】
好適なラクチドは、特に１，４−ジオキサン−２，５−ジオン（２−ヒドロキシ酢酸から形成されたラクチド、「グリコリド」とも呼ばれる）、３，６−ジメチル−１，４−ジオキサン−２，５−ジオン（乳酸から形成されたラクチド、「ラクチド」とも呼ばれる）及び３，６−ジフェニル−１，４−ジオキサン−２，５−ジオン（マンデル酸から形成されたラクチド）である。
【００８７】
このようにして得られる好ましいヒドロキシシランは、Ｎ−（３−トリエトキシシリルプロピル）−２−ヒドロキシプロパンアミド、Ｎ−（３−トリメトキシシリルプロピル）−２−ヒドロキシプロパンアミド、Ｎ−（３−トリエトキシシリルプロピル）−４−ヒドロキシペンタンアミド、Ｎ−（３−トリエトキシシリルプロピル）−４−ヒドロキシオクタンアミド、Ｎ−（３−トリエトキシシリルプロピル）−５−ヒドロキシデカンアミド及びＮ−（３−トリエトキシシリルプロピル）−２−ヒドロキシプロピルカルバメートである。
【００８８】
更に、好適なヒドロキシシランは、アミノシランをエポキシドに付加させるか、又はアミンをエポキシシランに付加させることにより得ることができる。
【００８９】
このようにして得られる好ましいヒドロキシシランは、２−モルホリノ−４（５）−（２−トリメトキシシリルエチル）シクロヘキサン−１−オール、２−モルホリノ−４（５）−（２−トリエトキシシリルエチル）シクロヘキサン−１−オール又は１−モルホリノ−３−（３−（トリエトキシシリル）プロポキシ）プロパン−２−オールである。
【００９０】
シラン基を含有する更に好適なポリエーテルは市販の製品であり、特に以下のものである：ＭＳ  ＰｏｌｙｍｅｒＴＭ（株式会社カネカより；特にＳ２０３Ｈ、Ｓ３０３Ｈ、Ｓ２２７、Ｓ８１０、ＭＡ９０３及びＳ９４３製品）；ＭＳ  ＰｏｌｙｍｅｒＴＭ又はＳｉｌｙｌＴＭ（株式会社カネカより；特にＳＡＴ０１０、ＳＡＴ０３０、ＳＡＴ２００、ＳＡＸ３５０、ＳＡＸ４００、ＳＡＸ７２５、ＭＡＸ４５０、ＭＡＸ９５１製品）；Ｅｘｃｅｓｔａｒ（登録商標）（旭硝子株式会社より；特にＳ２４１０、Ｓ２４２０、Ｓ３４３０、Ｓ３６３０製品）；ＳＰＵＲ＋＊（Ｍｏｍｅｎｔｉｖｅ  Ｐｅｒｆｏｒｍａｎｃｅ  Ｍａｔｅｒｉａｌｓより；特に１０１０ＬＭ、１０１５ＬＭ、１０５０ＭＭ製品）；ＶｏｒａｓｉｌＴＭ（Ｄｏｗ  Ｃｈｅｍｉｃａｌ  Ｃｏ．より；特に６０２及び６０４製品）；Ｄｅｓｍｏｓｅａｌ（登録商標）（Ｂａｙｅｒ  ＭａｔｅｒｉａｌＳｃｉｅｎｃｅ  ＡＧより；特にＳ  ＸＰ２４５８、Ｓ  ＸＰ２６３６、Ｓ  ＸＰ２７４９、Ｓ  ＸＰ２７７４及びＳ  ＸＰ２８２１製品）；ＴＥＧＯＰＡＣ（登録商標）（Ｅｖｏｎｉｋ  Ｉｎｄｕｓｔｒｉｅｓ  ＡＧより；特にＳｅａｌ１００、Ｂｏｎｄ１５０、Ｂｏｎｄ２５０製品）、Ｐｏｌｙｍｅｒ  ＳＴ（Ｈａｎｓｅ  Ｃｈｅｍｉｅ  ＡＧ／Ｅｖｏｎｉｋ  Ｉｎｄｕｓｔｒｉｅｓ  ＡＧより、特に４７、４８、６１、６１ＬＶ、７７、８０、８１製品）；Ｇｅｎｉｏｓｉｌ（登録商標）ＳＴＰ（Ｗａｃｋｅｒ  Ｃｈｅｍｉｅ  ＡＧより；特にＥ１０、Ｅ１５、Ｅ３０、Ｅ３５製品）。
【００９１】
特に好ましいシラン含有有機ポリマーは、式（ＩＩ）
【化２】
2019527750.tif 000003
（式中、
Ｒ１６は、任意選択的に環状部位及び／又は芳香族部位を有し、且つ任意選択的に１個以上のヘテロ原子、特に１個以上の窒素原子を有する、１〜１２個の炭素原子を有する直鎖又は分岐の二価のヒドロカルビルラジカルであり；
Ｔは、−Ｏ−、−Ｓ−、−Ｎ（Ｒ１７）−、−Ｏ−ＣＯ−Ｎ（Ｒ１７）−、−Ｎ（Ｒ１７）−ＣＯ−Ｏ−及び−Ｎ（Ｒ１７）−ＣＯ−Ｎ（Ｒ１７）−から選択される二価のラジカルであり、ここで、Ｒ１７は、水素ラジカル、又は任意選択的に環状部位を有し、且つ任意選択的にアルコキシシラン基、エーテル基若しくはカルボン酸エステル基を有する、１〜２０個の炭素原子を有する直鎖又は分岐のヒドロカルビルラジカルであり；及び
Ｒ１４、Ｒ１５及びｘは、上で定義された通りである）
の末端基を有する。
【００９２】
Ｒ１６は、１，３−プロピレン又は１，４−ブチレン（ブチレンは、１つ又は２つのメチル基で置換され得る）であることが好ましい。
【００９３】
Ｒ１６が１，３−プロピレンであることが特に好ましい。
【００９４】
本発明の組成物において、シラン官能性ポリマーＳＴＰは、好ましくは、組成物全体を基準として１０重量％〜５０重量％、特に１５重量％〜３０重量％の量で存在する。
【００９５】
本発明の組成物は、組成物全体を基準として３０〜６０重量％の割合の少なくとも１種の表面被覆沈降アルミニウム三水和物ＡＴＨを含有する。
【００９６】
γ−Ａｌ（ＯＨ）３とも呼ばれ、鉱物ギブサイト（ハイドラルジライト）として知られているアルミニウム三水和物（ＡＴＨ）は、当業者に公知の難燃性添加剤である。しかし、本発明のために、表面被覆沈降ＡＴＨのみが適している。一般的に使用されている粉砕型及び／又は非表面被覆型では本発明の技術的効果が得られない。コーティングとして適切なものは、特に適切なプロセスによってＡＴＨ粒子の表面に物理的又は化学的に塗布される疎水化有機物質である。このような被覆プロセスは、当業者に公知であり、好適な被覆されたＡＴＨのタイプは市販されている。ＡＴＨの表面コーティングとして特に好ましいものは、加水分解及び縮合によって粒子上に少なくとも部分的に疎水性のアルキルシリケート層を形成するアルキルアルコキシシラン、特にアルキルトリアルコキシシランである。極めて好ましいアルキルアルコキシシランは、例えば、ビニルトリメトキシシランなどのビニルアルコキシシランである。
【００９７】
同様に、表面コーティングとして特に好ましいものは、脂肪酸である。これらは、粒子の周囲に疎水性のシェルを形成する。極めて好ましい脂肪酸は、例えば、ステアリン酸である。
【００９８】
特に好適なものは、例えば、Ｍａｒｔｉｎｓｗｅｒｋ，ＧｅｒｍａｎｙからＭａｒｔｉｎａｌ（登録商標）ＯＬ  １０４Ｃという商品名で入手可能な脂肪酸被覆沈降ＡＴＨ又はＭａｒｔｉｎｓｗｅｒｋ，ＧｅｒｍａｎｙからＭａｒｔｉｎａｌ（登録商標）ＯＬ  １０４  ＺＯという商品名で入手可能なビニルシラン被覆沈降ＡＴＨである。表面コーティングは、好ましくは、アルミニウム三水和物ＡＴＨの重量を基準として０．０１重量％〜５重量％の範囲、好ましくは０．１〜１重量％の範囲の量で存在する。
【００９９】
好ましい実施形態では、本発明の組成物は、組成物全体を基準として０重量％〜２５重量％、好ましくは５重量％〜２０重量％、特に好ましくは８重量％〜１５重量％の少なくとも１種のリン含有化合物ＰＨを追加的に含有する。
【０１００】
好ましいリン含有化合物ＰＨには、特にトリエチルホスフェート、トリクレジルホスフェート、トリフェニルホスフェート、ジフェニルクレジルホスフェート、イソデシルジフェニルホスフェート、トリス（１，３−ジクロロ−２−プロピル）ホスフェート、トリス（２−クロロエチル）ホスフェート、トリス（２−エチルヘキシル）ホスフェート、トリス（クロロイソプロピル）ホスフェート、トリス（クロロプロピル）ホスフェート、イソプロピル化トリフェニルホスフェート、イソプロピル化度の異なるモノ−、ビス−又はトリス（イソプロピルフェニル）ホスフェート、レゾルシノールビス（ジフェニルホスフェート）、ビスフェノールＡビス（ジフェニルホスフェート）並びにリン酸アンモニウム、ポリリン酸アンモニウム、赤リン及びリン酸が含まれる。
【０１０１】
特に好ましい実施形態は、可塑剤としても好適な液体アルキルホスフェート、特に例えばＬａｎｘｅｓｓからＤｉｓｆｌａｍｏｌｌ（登録商標）ＴＯＦという商品名で入手可能なトリス（２−エチルヘキシル）ホスフェートを使用する。
【０１０２】
異なるリン含有化合物ＰＨを混合物として使用することが可能であり、また特定の実施形態において有利であることが理解されるであろう。特に有利な混合物は、例えば、可塑剤としても更に機能する液体アルキルホスフェートと、イントメッセントであるポリリン酸アンモニウムとの同時使用である。これにより、例えば、破断点伸びに関してなどの組成物の改善された機械的特性と組み合わされた特に高い難燃性を達成することができる。
【０１０３】
本発明による組成物に例えばホウ酸亜鉛、メラミン塩などの当業者に公知の更なる難燃剤及び防火剤を添加することが有利である場合がある。
【０１０４】
好ましい実施形態では、本発明の組成物は、組成物全体を基準として０重量％〜２０重量％の少なくとも１種の炭素添加剤ＫＯを含有する。
【０１０５】
炭素添加剤ＫＯという用語は、完全に又は大部分が炭素からなる物質を意味する。前記物質は、好ましくは、炭素添加剤ＫＯの重量を基準として少なくとも８０重量％の程度、特に少なくとも９０重量％の程度、特に好ましくは少なくとも９５重量％の程度の炭素からなる。炭素添加剤ＫＯとして特に好適なものは、カーボンブラック、特に乾燥したカーボンブラック及びイントメッセントである膨張性黒鉛である。好適な乾燥カーボンブラックとしては、例えば、Ｃａｂｏｔから入手可能なＭｏｎａｒｃｈ（登録商標）５７０など、一般的に使用される全ての工業用カーボンブラックが挙げられる。好適な膨張性黒鉛としても、同様に、例えばＮｙａｃｏｌ  Ｎａｎｏ  Ｔｅｃｈｎｌｏｇｉｅｓから入手可能なＮｙａｇｒａｐｈ（登録商標）２５０又はＡｓｂｕｒｙ  Ｃａｒｂｏｎｓからの膨張性黒鉛などの全ての市販のタイプが挙げられる。
【０１０６】
好ましい実施形態では、湿気硬化型組成物は、炭素添加剤ＫＯとして、組成物全体を基準として１重量％〜１５重量％、好ましくは４重量％〜１１重量％の割合の少なくとも１種の膨張性黒鉛を含有する。
【０１０７】
特に好ましい実施形態では、湿気硬化型組成物は、常に組成物全体を基準として３重量％〜１０重量％の炭素添加剤ＫＯとしての膨張性黒鉛と、１０重量％〜２５重量％の上述したリン含有化合物ＰＨとを含有する。このような組成物は、硬化後にＤＩＮ  ＥＮ  １３５０１−１による難燃性クラスＢ（ｓ２，ｄ０）、好ましくはＢ（ｓ１，ｄ０）を達成することができる。
【０１０８】
別の好ましい実施形態では、湿気硬化型組成物は、炭素添加剤ＫＯとして、組成物全体を基準として１重量％〜１５重量％、好ましくは４重量％〜１１重量％の割合の少なくとも１種の乾燥カーボンブラックを含有する。
【０１０９】
別の特に好ましい実施形態では、湿気硬化型組成物は、常に組成物全体を基準として４重量％〜１１重量％の炭素添加剤としての乾燥カーボンブラックと、７重量％〜１５重量％のリン含有化合物ＰＨとを含有する。このような組成物は、硬化後にＤＩＮ  ＥＮ  ４５５４５−２による少なくとも危険度クラスＨＬ２を達成することができる。
【０１１０】
前記列挙した実施形態のまた更に好ましい実施形態では、組成物は、硬化後にＤＩＮ  ＥＮ  ４５５４５−２による危険度クラスＨＬ３を達成することができる。
【０１１１】
本発明の更なる態様は、硬化後にＤＩＮ  ＥＮ  ４５５４５−２による少なくとも危険度クラスＨＬ２を達成する湿気硬化型組成物を製造するための、乾燥カーボンブラック及びリン含有化合物ＰＨと組み合わせた表面被覆沈降アルミニウム三水和物ＡＴＨの使用である。
【０１１２】
本発明の更なる態様は、硬化後にＤＩＮ  ＥＮ  １３５０１−１による難燃性クラスＢ（ｓ２，ｄ０）、好ましくはＢ（ｓ１，ｄ０）を達成する湿気硬化型組成物を製造するための、膨張性黒鉛及びリン含有化合物ＰＨと組み合わせた表面被覆沈降アルミニウム三水和物ＡＴＨの使用である。
【０１１３】
組成物は、好ましくは、湿気架橋性ポリマーＰを架橋するための、特にアミン又はアルコールを用いてシラン基を架橋するため及び／又はイソシアネート基を架橋するための少なくとも１種の触媒を含有する。好適な触媒としては、特に金属化合物及び／又は塩基性窒素若しくはリン化合物が挙げられる。
【０１１４】
好適な金属化合物は、特にスズ、チタン、ジルコニウム、アルミニウム又は亜鉛の化合物（特にジブチルスズ（ＩＶ）ジアセテート、ジブチルスズ（ＩＶ）ジラウレート、ジブチルスズ（ＩＶ）ジネデカノエート又はジブチルスズ（ＩＶ）ビス（アセチルアセトネート）及びジオクチルスズ（ＩＶ）ジラウレートなどの特にジオルガノスズ（ＩＶ）化合物）並びに特にアルコキシ、カルボキシレート、１，３−ジケトネート、１，３−ケトエステレート又は１，３−ケトアミデート配位子を有するチタン（ＩＶ）、又はジルコニウム（ＩＶ）、又はアルミニウム（ＩＩＩ）、又は亜鉛（ＩＩ）の錯体である。
【０１１５】
好適な有機チタン酸塩は、特にチタン（ＩＶ）錯体である。
【０１１６】
特に好適なものは、市販の製品であるＴｙｚｏｒ（登録商標）ＡＡ、ＧＢＡ、ＧＢＯ、ＡＡ−７５、ＡＡ−６５、ＡＡ−１０５、ＤＣ、ＢＥＡＴ、ＢＴＰ、ＴＥ、ＴｎＢＴ、ＫＴＭ、ＴＯＴ、ＴＰＴ又はＩＢＡＹ（全てＤｏｒｆ  Ｋｅｔａｌより）；Ｔｙｔａｎ  ＰＢＴ、ＴＥＴ、Ｘ８５、ＴＡＡ、ＥＴ、Ｓ２、Ｓ４又はＳ６（全てＢｏｒｉｃａ  Ｃｏｍｐａｎｙ  Ｌｔｄ．より）及びＫｅｎ−Ｒｅａｃｔ（登録商標）ＫＲ（登録商標）ＴＴＳ、７、９ＱＳ、１２、２６Ｓ、３３ＤＳ、３８Ｓ、３９ＤＳ、４４、１３４Ｓ、１３８Ｓ、１３３ＤＳ、１５８ＦＳ又はＬＩＣＡ（登録商標）４４（全てＫｅｎｒｉｃｈ  Ｐｅｔｒｏｃｈｅｍｉｃａｌｓより）である。
【０１１７】
好適な塩基性窒素又はリン化合物は、特にイミダゾール、ピリジン、ホスファゼン塩基、又は好ましくはアミン、ヘキサヒドロトリアジン、ビグアニド、グアニジン若しくはアミジンである。
【０１１８】
好適なアミンは、特にアルキル、シクロアルキル又はアラルキルアミンであり；例えば、商標名Ｖｅｒｓａｍｉｄ（登録商標）（Ｃｏｇｎｉｓ）、Ａｒａｄｕｒ（登録商標）（Ｈｕｎｔｓｍａｎ）、Ｅｕｒｅｔｅｋ（登録商標）（Ｈｕｎｔｓｍａｎ）又はＢｅｃｋｏｐｏｘ（登録商標）（Ｃｙｔｅｃ）として市販されているようなアミド含有ポリアミン、いわゆるポリアミドアミン；又は特に３−アミノプロピルトリメトキシシラン、３−アミノプロピルジメトキシメチルシラン、Ｎ−（２−アミノエチル）−３−アミノプロピルトリメトキシシラン、Ｎ−（２−アミノエチル）−３−アミノプロピルメチルジメトキシシラン、Ｎ−（２−アミノエチル）−Ｎ’−［３−（トリメトキシシリル）プロピル］エチレンジアミン若しくはケイ素上のメトキシ基の代わりにエトキシ基を有するこれらの類似体などのアミノシランである。
【０１１９】
好適なヘキサヒドロトリアジンは、特に１，３，５−ヘキサヒドロトリアジン又は１，３，５−トリス（３−（ジメチルアミノ）プロピル）ヘキサヒドロトリアジンである。
【０１２０】
好適なビグアニドは、特にビグアニド、１−ブチルビグアニド、１，１−ジメチルビグアニド、１−ブチルビグアニド、１−フェニルビグアニド又は１−（ｏ−トリル）ビグアニド（ＯＴＢＧ）である。
【０１２１】
好適なグアニジンは、特に１−ブチルグアニジン、１，１−ジメチルグアニジン、１，３−ジメチルグアニジン、１，１，３，３−テトラメチルグアニジン（ＴＭＧ）、２−（３−（トリメトキシシリル）プロピル）−１，１，３，３−テトラメチルグアニジン、２−（３−（メチルジメトキシシリル）プロピル）−１，１，３，３−テトラメチルグアニジン、２−（３−（トリエトキシシリル）プロピル）−１，１，３，３−テトラメチルグアニジン、１，５，７−トリアザビシクロ［４．４．０］デク−５−エン（ＴＢＤ）、７−メチル−１，５，７−トリアザビシクロ［４．４．０］デク−５−エン、７−シクロヘキシル−１，５，７−トリアザビシクロ［４．４．０］デク−５−エン、１−フェニルグアニジン、１−（ｏ−トリル）グアニジン（ＯＴＧ）、１，３−ジフェニルグアニジン、１，３−ジ（ｏ−トリル）グアニジン又は２−グアニジノベンズイミダゾールである。
【０１２２】
好適なアミジンは、特に１，８−ジアザビシクロ［５．４．０］ウンデク−７−エン（ＤＢＵ）、１，５−ジアザビシクロ［４．３．０］ノン−５−エン（ＤＢＮ）、６−ジブチルアミノ−１，８−ジアザビシクロ［５．４．０］ウンデク−７−エン、６−ジブチルアミノ−１，８−ジアザビシクロ［５．４．０］ウンデク−７−エン、Ｎ、Ｎ’−ジ−ｎ−ヘキシルアセトアミジン（ＤＨＡ）、２−メチル−１，４，５，６−テトラヒドロピリミジン、１，２−ジメチル−１，４，５，６−テトラヒドロピリミジン、２，５，５−トリメチル−１，４，５，６−テトラヒドロピリミジン、Ｎ−（３−トリメトキシシリルプロピル）−４，５−ジヒドロイミダゾール又はＮ−（３−トリエトキシシリルプロピル）−４，５−ジヒドロイミダゾールである。
【０１２３】
更に、組成物は、共触媒として酸、特にカルボン酸を含み得る。ギ酸、ラウリン酸、ステアリン酸、イソステアリン酸、オレイン酸、２−エチル−２，５−ジメチルカプロン酸、２−エチルヘキサン酸、ネオデカン酸、芳香族カルボン酸（サリチル酸等）並びに天然油脂若しくはジ−及びポリカルボン酸（特にポリ（メタ）アクリル酸）の鹸化からの脂肪酸混合物などの脂肪族カルボン酸が好ましい。
【０１２４】
組成物は、更なる構成成分、特に次の助剤及び混合物を含有し得る：
−  接着促進剤及び／又は架橋剤、特にアミノシラン（特に３−アミノプロピルトリメトキシシラン、３−アミノプロピルジメトキシメチルシラン、Ｎ−（２−アミノエチル）−３−アミノプロピルトリメトキシシラン、Ｎ−（２−アミノエチル）−３−アミノプロピルジメトキシメチルシラン、Ｎ−（２−アミノエチル）−Ｎ’−［３−（トリメトキシシリル）プロピル］エチレンジアミン又はメトキシ基の代わりにエトキシを有するこれらの類似体並びにＮ−フェニル−、Ｎ−シクロヘキシル−若しくはＮ−アルキルアミノシラン等）、メルカプトシラン、エポキシシラン、（メタ）アクリロシラン、アンヒドリドシラン（ａｎｈｙｄｒｉｄｏｓｉｌａｎｅ）、カルバマートシラン、アルキルシラン又はイミノシラン、これらのシランのオリゴマー形態、エポキシシラン若しくは（メタ）アクリロシラン若しくはアンヒドリドシラン（ａｎｈｙｄｒｉｄｏｓｉｌａｎｅ）と一級アミノシランとから形成された付加体、アミノ官能性アルキルシルセスキオキサン（特にアミノ官能性メチルシルセスキオキサン又はアミノ官能性プロピルシルセスキオキサン）。特に好ましいものは、３−アミノ−プロピルトリメトキシシラン、３−アミノプロピルトリエトキシシラン、Ｎ−（２−アミノエチル）−３−アミノプロピルトリメトキシシラン、Ｎ−（２−アミノエチル）−３−アミノプロピルトリエトキシシラン、３−グリシドキシプロピルトリメトキシシラン、３−グリシドキシプロピルトリエトキシシラン若しくは３−ウレイドプロピルトリメトキシシラン又はこれらのシランのオリゴマー形態である；
−  乾燥剤、特にテトラエトキシシラン、ビニルトリメトキシシラン、ビニルトリエトキシシラン又はシラン基へのα位に官能基を有するオルガノアルコキシシラン（特にＮ−（メチルジメトキシシリルメチル）−Ｏ−メチルカルバメート、（メタクリルオキシメチル）シラン、メトキシメチルシラン）、オルトギ酸エステル、酸化カルシウム又はモレキュラーシーブ、特にビニルトリメトキシシラン又はビニルトリエトキシシラン；
−  可塑剤、特にフタレートなどのカルボン酸エステル（特にジオクチルフタレート、ビス（２−エチルヘキシル）フタレート、ビス（３−プロピルヘプチル）フタレート、ジイソノニルフタレート又はジイソデシルフタレート）、オルトシクロヘキサンジカルボン酸のジエステル（特にジイソノニル−１，２−シクロヘキサンジカルボキシレート）、アジペート（特にジオクチルアジペート、ビス（２−エチルヘキシル）アジペート）、アゼレート（特にビス（２−エチルヘキシル）アゼレート）、セバケート（特にビス（２−エチルヘキシル）セバケート又はジイソノニルセバケート）、ポリオール（特にポリオキシアルキレンポリオール又はポリエステルポリオール）、グリコールエーテル、グリコールエステル、有機リン酸エステル、スルホン酸エステル、スルホンアミド、ポリブテン又は天然の油脂から誘導され、「バイオディーゼル」としても知られる脂肪酸メチル若しくはエチルエステル；
−  溶媒；
−  無機又は有機充填剤、特に任意選択的に脂肪酸（特にステアリン酸）で被覆されている天然の、粉砕された、又は沈降させた炭酸カルシウム、バライト（重晶石）、タルク、石英粉、石英砂、ドロマイト、珪灰石、カオリン、焼成カオリン、マイカ（ケイ酸アルミニウムカリウム）、モレキュラーシーブ、酸化アルミニウム、水酸化アルミニウム、水酸化マグネシウム、熱分解法による微粉シリカなどのシリカ、工業的に製造されたカーボンブラック、黒鉛、金属粉末（アルミニウム、銅、鉄、銀、又は鋼等）、ＰＶＣ粉末又は中空球；
−  繊維、特にガラス繊維、炭素繊維、金属繊維、セラミック繊維又はポリマー繊維（ポリアミド繊維又はポリエチレン繊維等）；
−  染料；
−  顔料、特に二酸化チタン又は酸化鉄；
−  レオロジー改質剤；特に増粘剤、特に層状ケイ酸塩（ベントナイト等）、ヒマシ油の誘導体、水添ヒマシ油、ポリアミド、ポリウレタン、尿素化合物、ヒュームドシリカ、セルロースエーテル又は疎水変性ポリオキシエチレン；
−  酸化、熱、光又は紫外線に対する安定剤；
−  天然樹脂、油脂（ロジン、シェラック、アマニ油、ヒマシ油又は大豆油等）；
−  非反応性ポリマー、特に不飽和モノマー（特にエチレン、プロピレン、ブチレン、イソブチレン、イソプレン、酢酸ビニル又はアルキル（メタ）アクリレートを含む群から選択される）のホモポリマー又はコポリマー等、特にポリエチレン（ＰＥ）、ポリプロピレン（ＰＰ）、ポリイソブチレン、エチレン−酢酸ビニルコポリマー（ＥＶＡ）又はアタクチックポリ−α−オレフィン（ＡＰＡＯ）；
−  界面活性物質、特に湿潤剤、レベリング剤、脱気剤又は消泡剤；
−  殺生物剤、特に殺藻剤、殺菌剤又は真菌の増殖を阻害する物質；及び
硬化性組成物において一般的に使用されている他の物質。組成物中に混合する前に特定の成分に対して化学的乾燥又は物理的乾燥を行うことが望ましい場合がある。
【０１２５】
好ましい実施形態では、組成物は、少なくとも１種の乾燥剤及び少なくとも１種の接着促進剤を含有する。
【０１２６】
組成物は、好ましくは、水分を排除した状態で製造及び保存される。水分を排除すると、これは、典型的に、特に瓶、キャニスター、パウチ、バケツ、タンク又はカートリッジなどの適切な包装又はアセンブリ内で保存安定性を有する。
【０１２７】
組成物は、一液型混合物の形態であり得、又は多液型、特に二液型組成物の形態であり得る。
【０１２８】
本明細書において、「一液型」は、組成物の全ての成分が同じ容器中の混合物中で保存され、水分で硬化可能な組成物を指す。
【０１２９】
本明細書において、「二液型」とは、組成物の成分が別々の容器に保存された２つの異なる成分中に存在する組成物を指す。組成物の塗布の直前又は塗布中にのみ２つの成分が互いに混合され、混合された組成物は、任意選択的に水分の作用下で硬化する。
【０１３０】
任意の第２の成分又は任意選択的に更なる成分は、特にスタティックミキサー又はダイナミックミキサーを用いて、塗布前又は塗布中に第１の成分と混合される。
【０１３１】
組成物は、特に周囲温度、好ましくは０℃〜４５℃、特に５℃〜３５℃の温度範囲内で塗布され、これらの条件下で硬化もする。
【０１３２】
シラン官能性ポリマーＳＴＰを使用する塗布の場合、シラン基の架橋反応は、任意選択的に水分の影響下で開始する。存在するシラン基は、存在するシラノール基と縮合してシロキサン基（Ｓｉ−Ｏ−Ｓｉ基）を与えることができる。存在するシラン基は、水分と接触して加水分解されてシラノール基（Ｓｉ−ＯＨ基）も与え、その後の縮合反応によってシロキサン基（Ｓｉ−Ｏ−Ｓｉ基）を形成することができる。これらの反応の結果として、組成物は、最終的に硬化する。
【０１３３】
硬化のために水が必要とされる場合、これは、空気（大気湿度）由来であり得、又は他に組成物が、例えば、塗装（例えば、滑剤と共に）若しくは噴霧により含水成分と接触され得、又は水若しくは含水成分が、例えば、水を含むか若しくは水を放出する液体若しくはペーストの形態で塗布時に組成物に添加され得る。ペーストは、組成物自体がペーストの形態である場合に特に適している。
【０１３４】
大気湿度によって硬化させる場合、組成物は、外側から内側へ硬化し、最初に組成物の表面にスキンを形成する。いわゆるスキンタイムは、組成物の硬化速度の尺度である。硬化の速度は、通常、例えば水の利用可能性、温度などの様々な要因によって決定される。
【０１３５】
組成物は、特に繊維複合材の製造のための樹脂として、硬質発泡材、軟質発泡材、成形品、エラストマー、繊維、フィルム又は膜として、建築及び工業用途の埋込用樹脂、シーラント、接着剤、被覆材、コーティング又は塗料として、例えば継ぎ目の封止、空洞の封止、電気絶縁コンパウンド、スパックリングコンパウンド、ジョイントシーラント、溶接若しくは圧着の継ぎ目のシーラント、二次接着剤、車体接着剤、艶出し接着剤、サンドイッチ要素接着剤、積層接着剤、ラミネート接着剤、包装接着剤、木材接着剤、寄せ木細工接着剤、固定接着剤、床被覆材、床塗装材、バルコニー塗装材、屋根塗装材、コンクリート保護コーティング、駐車場塗装材、シール、配管コーティング、防食コーティング、繊維製品コーティング、減衰要素、シーリング要素又はスパックリングコンパウンドとして多数の用途に適している。
【０１３６】
組成物は、特に接着剤及び／又はシーラントとして、特に建築及び工業用途の継ぎ手の封止及び弾性接着結合のためのものとして、並びに特に屋根、床、バルコニー、パーキングデッキ又はコンクリート管の保護及び／又はシーリングのための亀裂架橋特性を有する弾性コーティングとして、並びに例えば鉄道輸送車両、道路輸送車両、航空機及び船舶などの輸送手段の製造、修理及び装備における例えば接着剤及び／又はシーラントとして特に好適である。
【０１３７】
そのため、組成物は、好ましくは、接着剤、又はシーラント、又はコーティングである。
【０１３８】
この種の組成物は、典型的には、可塑剤、充填剤、接着促進剤及び／又は架橋剤並びに乾燥剤を含み、任意選択的に助剤及び添加剤を更に含む。
【０１３９】
接着剤又はシーラントとしての使用のために、組成物は、好ましくは、擬塑性特性を有するペースト状の稠度を有する。この種のペースト状のシーラント又は接着剤は、特に圧縮空気若しくは電池を用いて手動で操作される標準的なカートリッジから、又は任意選択的に塗布ロボットを介して送液ポンプ若しくは押出機によりタンク若しくはペール缶から基材に塗布される。
【０１４０】
コーティングとしての使用のために、組成物は、好ましくは、セルフレベリング特性を有する室温での液体稠度を有する。コーティングが直ちに流れ落ちずに垂直面への傾斜に塗布できるように、これは、わずかにチキソトロピー性を有し得る。これは、特にローラー若しくはブラシを用いて、又は例えばローラー、スクレーパー若しくはノッチ付きこてなどの手段による流し込み及び分配によって塗布される。
【０１４１】
塗布時、組成物は、好ましくは、少なくとも１つの基材に塗布される。
【０１４２】
適切な基材は、特に、
−  ガラス、ガラスセラミック、コンクリート、モルタル、レンガ、タイル、石膏及び天然石（石灰岩、花崗岩又は大理石等）；
−  アルミニウム、鉄、鋼又は非鉄金属などの金属及び合金並びに亜鉛メッキ又はクロムメッキされた金属などの表面仕上げの金属又は合金；
−  例えばフェノール樹脂、メラミン樹脂又はエポキシ樹脂などの樹脂と結合された革、繊維製品、紙、木材、木材系材料並びに樹脂−繊維製品複合材料及び他のポリマー複合材料；
−  ポリ塩化ビニル（硬質及び軟質ＰＶＣ）、アクリロニトリル−ブタジエン−スチレンコポリマー（ＡＢＳ）、ポリカーボネート（ＰＣ）、ポリアミド（ＰＡ）、ポリエステル、ポリ（メチルメタクリレート）（ＰＭＭＡ）、エポキシ樹脂、ポリウレタン（ＰＵＲ）、ポリオキシメチレン（ＰＯＭ）、ポリオレフィン（ＰＯ）、ポリエチレン（ＰＥ）又はポリプロピレン（ＰＰ）、エチレン／プロピレンコポリマー（ＥＰＭ）及びエチレン／プロピレン／ジエンターポリマー（ＥＰＤＭ）などのプラスチック並びに炭素繊維強化プラスチック）（ＣＦＰ）、ガラス繊維強化プラスチック（ＧＦＰ）及びシート成形コンパウンド（ＳＭＣ）などの繊維強化プラスチック、これらのプラスチックは、好ましくは、プラズマ、コロナ又は炎によって表面処理され得る；
−  粉体塗装金属又は合金などの被覆された基材；
−  塗料又はワニス、特に自動車上塗り材
である。
【０１４３】
必要に応じて、組成物の塗布前に、特に化学的及び／若しくは物理的洗浄方法により、又は接着促進剤、接着促進剤溶液若しくはプライマーの塗布により、基材を前処理することができる。
【０１４４】
２つの同一の又は２つの異なる基材、特に前述の基材を結合又は封止することができる。
【０１４５】
組成物を水、特に大気湿度の形態の水で硬化させた後、硬化した組成物が得られる。
【０１４６】
組成物を使用することにより、特に組成物で結合、封止又は被覆された物品が得られる。物品は、特に建築構造体（特に建築工事若しくは土木工事により建てられた構造体）、工業的に製造された物品若しくは消費物品（特に窓、家電製品）若しくは輸送手段（特に自動車、バス、トラック、鉄道車両、船舶、航空機若しくはヘリコプター等）であり；又は物品は、その設置可能な構成要素であり得る。
【実施例】
【０１４７】
記載した本発明をより具体的に明らかにすることを意図した実施例を以降に記載する。本発明は、これらの記載された実施例に限定されないことが理解されるであろう。
【０１４８】
「標準気候条件」は、２３±１℃の温度及び５０±５％の相対湿度を指す。
【０１４９】
ショアＡ硬度は、ＤＩＮ  ５３５０５に従って決定し、直径（円形）４２ｍｍ厚さ（高さ）６ｍｍの円盤形状の試験片を用いて、標準気候条件（「ＮＫ」；２３℃、相対湿度５０％）で１４日間のうちの７日後に測定した。いくつかの実験では、特定の温度においてオーブン中で保存した後に測定を繰り返した。オーブン中の温度及び滞留時間に関するデータは、それぞれの表で報告されている。
【０１５０】
スキンタイム（ＨＢＺ）は、約２ｍｍのフィルム厚で段ボールに数グラムの組成物を塗布し、標準気候条件下でＬＤＰＥピペットを用いて組成物の表面を優しく叩いてピペットの上に残留物が残らなかった最初の時間までの時間を測定することにより決定した。
【０１５１】
引張強さ、破断点伸び及び弾性率（０〜５％の伸び時）の機械的特性は、ＤＩＮ  ＥＮ  ５３５０４に従って２００ｍｍ／分の伸張速度で測定した。
【０１５２】
引張せん断強さは、Ｚｗｉｃｋ／Ｒｏｅｌｌ  Ｚ００５引張り試験機でＩＳＯ  ４５８７／ＤＩＮ  ＥＮ１４６５に基づいて決定し、各場合に２つの同一の基材を互いに結合させた（結合面積：１２×２５ｍｍ；フィルム厚：４．０ｍｍ；測定速度：２０ｍｍ／分；基材：フロートガラス、ＰＶＣ及びアルミニウム；温度：２３℃（特に明記しない限り））。
【０１５３】
引裂伝播抵抗は、２３℃及び相対湿度５０％で１４日間、２ｍｍのフィルム厚で硬化させたフィルムを使用してＤＩＮ５３５１５に従って決定した。
【０１５４】
ポリマーＰの製造
イソシアネート含有ポリウレタンポリマーＰＵ−１
５００ｇのポリオキシプロピレンジオール（Ａｃｃｌａｉｍ（登録商標）４２００Ｎ，Ｃｏｖｅｓｔｒｏ；ＯＨ価２８．１ｍｇＫＯＨ／ｇ）、２０００ｇのポリオキシプロピレンポリオキシエチレントリオール（Ｃａｒａｄｏｌ（登録商標）ＭＤ３４−０２，Ｓｈｅｌｌ；ＯＨ価３５．０ｍｇＫＯＨ／ｇ）及び２４５ｇのトリレンジイソシアネート（ＴＤＩ；Ｄｅｓｍｏｄｕｒ（登録商標）Ｔ８０Ｐ，Ｃｏｖｅｓｔｒｏ）を８０℃で反応させて、フリーのイソシアネート基の含有率が１．８８重量％（滴定法により決定）であるＮＣＯ末端ポリウレタンポリマーを得た。イソシアネート含有ポリマーを室温まで冷却し、水分を排除した状態で保存した。
【０１５５】
シラン官能性ポリマーＳＴＰ−１
水分を排除した状態で、１０００ｇのＡｃｃｌａｉｍ（登録商標）１２２００ポリオール（Ｃｏｖｅｓｔｒｏより；低モノオールポリオキシプロピレンジオール，ＯＨ価１１．０ｍｇＫＯＨ／ｇ、含水率約０．０２重量％）、３５．２ｇのイソホロンジイソシアネート（Ｅｖｏｎｉｋ  ＩｎｄｕｓｔｒｉｅｓのＶｅｓｔａｎａｔ（登録商標）ＩＰＤＩ）、１２２．５ｇのジイソノニル１，２−シクロヘキサンジカルボキシレート（ＢＡＳＦのＨｅｘａｍｏｌｌ（登録商標）ＤＩＮＣＨ（登録商標））及び０．１２ｇのジブチルスズジラウレートを連続的に攪拌しながら９０℃に加熱し、滴定法により決定されるフリーのイソシアネート基の含有率が０．３９重量％の値に到達するまでこの温度で維持した。引き続き３６．９ｇのジエチルＮ−（３−トリメトキシシリルプロピル）アミノサクシネート（３−アミノプロピルトリメトキシシランとマレイン酸ジエチルとの付加体；米国特許第５，３６４，９５５号明細書に従って製造）を混合し、ＦＴ−ＩＲ分光法によりフリーのイソシアネートが全く検出できなくなるまで混合物を９０℃で撹拌した。シラン官能性ポリマーを室温まで冷却し、水分を排除した状態で保存した。
【０１５６】
シラン官能性ポリマーＳＴＰ−２
水分を排除した状態で、１０００ｇのＡｃｃｌａｉｍ（登録商標）１２２００ポリオール（Ｃｏｖｅｓｔｒｏより；低モノオールポリオキシプロピレンジオール，ＯＨ価１１．０ｍｇＫＯＨ／ｇ、含水率約０．０２重量％）、４３．６ｇのイソホロンジイソシアネート（Ｅｖｏｎｉｋ  ＩｎｄｕｓｔｒｉｅｓのＶｅｓｔａｎａｔ（登録商標）ＩＰＤＩ）、１２６．４ｇのトリエチレングリコールビス（２−エチルヘキサノエート）（Ｅａｓｔｍａｎ  ＣｈｅｍのＳｏｌｕｓｏｌｖ（登録商標）２０７５）及び０．１２ｇのジブチルスズジラウレートを連続的に攪拌しながら９０℃に加熱し、滴定法により決定されるフリーのイソシアネート基の含有率が０．６３重量％の値に到達するまでこの温度で維持した。引き続き６２．３ｇのジエチルＮ−（３−トリメトキシシリルプロピル）アミノサクシネート（３−アミノプロピルトリメトキシシランとマレイン酸ジエチルとの付加体；米国特許第５，３６４，９５５号明細書に従って製造）を混合し、ＦＴ−ＩＲ分光法によりフリーのイソシアネートが全く検出できなくなるまで混合物を９０℃で撹拌した。シラン官能性ポリマーを室温まで冷却し、水分を排除した状態で保存した。
【０１５７】
潜在性硬化剤の製造
アルジミン１
（Ｎ、Ｎ’−ビス（２，２−ジメチル−３−ラウロイルオキシプロピリデン）−３−アミノメチル−３，５，５−トリメチルシクロヘキシルアミン）
５０．００ｇの２，２−ジメチル−３−ラウロイルオキシプロパナールを窒素雰囲気下で丸底フラスコに最初に入れた。撹拌しながら、１３．９３ｇの３−アミノメチル−３，５，５−トリメチルシクロヘキシルアミンを添加し、次いで揮発性成分を８０℃及び１０ｍｂａｒの真空で除去した。１５３．０ｍｇＫＯＨ／ｇのアミン価を有する淡黄色液体を得た。
【０１５８】
湿気硬化型組成物の製造
表２〜４において、比較例は「（参考）」と表示されている。使用した原料は、表１に記載されている。
【０１５９】
【表１】
2019527750.tif 000004
【０１６０】
ポリウレタン組成物Ｚ−１〜Ｚ−５の製造
それぞれの場合において、真空ミキサー内にポリウレタンポリマーＰＵ−１を可塑剤及びアルジミン−１と共に窒素下で最初に入れ、充填剤（チョーク、カーボンブラック及び／又はＡＴＨ）を添加し、混合した。引き続き触媒を添加してから１０００〜１２００ｒｐｍで２０分間かけて真空下で混合することで、均一なペーストを得た。これを気密カートリッジに充填し、後に試験片を製造するために使用した。それぞれの実験の各原料の正確な量（それぞれの例の組成物全体を基準とした重量％）を表２に示す。
【０１６１】
【表２】
2019527750.tif 000005
【０１６２】
ＳＴＰ組成物Ｚ−６〜Ｚ−１７の製造
真空ミキサー内において、シラン官能性ポリマーＳＴＰ−１又はＳＴＰ−２、可塑剤及び乾燥剤を、表３〜５で報告されている重量分率で５分間かけて完全に混合した。引き続きそれぞれの充填剤（及び原料の二酸化チタン、レオロジー添加剤、膨張性黒鉛；リン酸塩は、全ての配合物で使用されていない）を６０℃で１５分間かけて混練することにより組み込んだ。その後、加熱手段を止めた状態で接着促進剤と触媒を添加し、真空下で１０分間かけて混合物を均質なペーストへと加工した。その後、前記ペーストを、内部がコーティングされているアルミニウム製の塗布器のガンカートリッジに充填し、保存後、試験片のために更に使用した。それぞれの実験の各原料の正確な量（それぞれの例の組成物全体を基準とした重量％）を表３〜５に示す。
【０１６３】
【表３】
2019527750.tif 000006
【０１６４】
【表４】
2019527750.tif 000007
【０１６５】
【表５】
2019527750.tif 000008
【０１６６】
測定結果
上述した方法により測定した結果を表６〜９に示す。
【０１６７】
【表６】
2019527750.tif 000009
【０１６８】
【表７】
2019527750.tif 000010
【０１６９】
【表８】
2019527750.tif 000011
【０１７０】
【表９】
2019527750.tif 000012
【０１７１】
表６〜９の測定結果は、本発明の組成物が熱安定性、火災特性及び力学の点において、本発明でない実施例よりも優れていることを明確に示している。これは、シラン官能性ポリマーＳＴＰ又はイソシアネート含有ポリウレタンポリマーＰＵが使用されるか否かにかかわらず、これらの特性が表面被覆沈降アルミニウム三水和物ＡＴＨの使用によってのみ達成されることを示している。加えて、カーボンブラック又は膨張粘土を使用することにより、更に改善された特性を達成することもできる。
【手続補正書】
【提出日】平成31年1月25日(2019.1.25)
【手続補正１】
【補正対象書類名】明細書
【補正対象項目名】００１２
【補正方法】変更
【補正の内容】
【００１２】
驚くべきことに、この目的は、以下の態様１に記載の湿分硬化型組成物によって達成される。湿分反応性ポリマーを主体とする組成物中で十分な量の表面コーティング沈降アルミニウム三水和物（ＡＴＨ）を使用すると、驚くべきことに、従来のＡＴＨで不可能であった配合製品における特性を得ることができる。更なる任意選択的な構成成分は、特定の実施形態において、予期されなかった機械特性のみならず、厳しい難燃性基準の等級の達成を可能にする優れた難燃特性も可能にする。
【手続補正２】
【補正対象書類名】明細書
【補正対象項目名】００１３
【補正方法】変更
【補正の内容】
【００１３】
本発明の更なる態様は、更なる独立的態様の主題を形成する。本発明の特に好ましい実施形態は、従属的態様の主題を形成する。
本発明の態様として、以下の態様を挙げることができる：
《態様１》
以下を含む、湿分硬化型組成物：
ａ）前記組成物全体を基準として１０重量％〜５０重量％の割合の、少なくとも１種の湿分反応性ポリマーＰ、
ｂ）前記組成物全体を基準として３０重量％〜６０重量％の割合の、少なくとも１種の表面コーティング沈降アルミニウム三水和物ＡＴＨ、
ｃ）前記組成物全体を基準として０重量％〜２５重量％の、少なくとも１種のリン含有化合物ＰＨ、
ｄ）前記組成物全体を基準として０重量％〜２０重量％の、少なくとも１種の炭素添加剤ＫＯ。
《態様２》
前記表面コーティング沈降アルミニウム三水和物ＡＴＨは、ビニルシラン又は脂肪酸の表面コーティングを含むことを特徴とする、態様１に記載の湿分硬化型組成物。
《態様３》
前記リン含有化合物ＰＨは、芳香族又は脂肪族のアルキルホスフェート、リン酸アンモニウム、ポリリン酸アンモニウム、赤リン及びリン酸の群から選択されること、並びに前記リン含有化合物ＰＨは、前記組成物全体を基準として５重量％〜２０重量％の量で存在することを特徴とする、態様１又は２に記載の湿分硬化型組成物。
《態様４》
前記湿分反応性ポリマーＰは、遊離イソシアネート基若しくは潜在性イソシアネート基を有する少なくとも１種のポリウレタンポリマーＰＵ含むか、又は前記組成物は、潜在性硬化剤を追加的に含むことを特徴とする、態様１〜３のいずれか一項に記載の湿分硬化型組成物。
《態様５》
前記湿分反応性ポリマーＰは、少なくとも１種のシラン官能性ポリマーＳＴＰを含むことを特徴とする、態様１〜３のいずれか一項に記載の湿分硬化型組成物。
《態様６》
前記シラン官能性ポリマーＳＴＰは、以下の式（ＩＩ）の末端基を有することを特徴とする、態様５に記載の湿分硬化型組成物：
【化１】
2019527750.tif 000014
（式中、
Ｒ１４は、１〜５個の炭素原子を有する、直鎖又は分岐の一価のヒドロカルビルラジカルであり；
Ｒ１５は、１〜８個の炭素原子を有する、直鎖又は分岐の一価のヒドロカルビルラジカルであり；
ｘは、０、又は１、又は２の値を有し；
Ｒ１６は、環状部位及び／又は芳香族部位を有していてもよく、また１個以上のヘテロ原子、特に１個以上の窒素原子を有していてもよい、１〜１２個の炭素原子を有する直鎖又は分岐の二価のヒドロカルビルラジカルであり；かつ
Ｔは、−Ｏ−、−Ｓ−、−Ｎ（Ｒ１７）−、−Ｏ−ＣＯ−Ｎ（Ｒ１７）−、−Ｎ（Ｒ１７）−ＣＯ−Ｏ−及び−Ｎ（Ｒ１７）−ＣＯ−Ｎ（Ｒ１７）−から選択される二価のラジカルであり、ここで、Ｒ１７は、水素ラジカル、又は環状部位を有していてもよく、またアルコキシシラン基、エーテル基若しくはカルボン酸エステル基を有していてもよい、１〜２０個の炭素原子を有する、直鎖又は分岐のヒドロカルビルラジカルである）。
《態様７》
前記炭素添加剤ＫＯは、前記組成物全体を基準として１重量％〜１５重量％、好ましくは３重量％〜１０重量％の割合の少なくとも１種の乾燥カーボンブラックを含むことを特徴とする、態様４〜６のいずれか一項に記載の湿分硬化型組成物。
《態様８》
前記炭素添加剤ＫＯは、前記組成物全体を基準として１重量％〜１５重量％、好ましくは４重量％〜１１重量％の割合の少なくとも１種の膨張黒鉛を含むことを特徴とする、態様４〜６のいずれか一項に記載の湿分硬化型組成物。
《態様９》
常に前記組成物全体を基準として４重量％〜１１重量％の乾燥カーボンブラックと７重量％〜１５重量％のリン含有化合物ＰＨとを含み、硬化後にＤＩＮ  ＥＮ  ４５５４５−２による少なくとも危険度クラスＨＬ２を達成することを特徴とする、態様７に記載の湿分硬化型組成物。
《態様１０》
常に前記組成物全体を基準として、３重量％〜１０重量％の膨張黒鉛と１０重量％〜２５重量％のリン含有化合物ＰＨとを含み、硬化後にＤＩＮ  ＥＮ  １３５０１−１による難燃性クラスＢ（ｓ２，ｄ０）を達成することを特徴とする、態様８に記載の湿分硬化型組成物。
《態様１１》
硬化後にＤＩＮ  ＥＮ  ４５５４５−２による少なくとも危険度クラスＨＬ２を達成する態様９に記載の湿分硬化型組成物を製造するための、乾燥カーボンブラック及びリン含有化合物ＰＨと組み合わせた表面コーティング沈降アルミニウム三水和物ＡＴＨの使用。
《態様１２》
硬化後にＤＩＮ  ＥＮ  １３５０１−１による難燃性クラスＢ（ｓ２，ｄ０）を達成する態様１０に記載の湿分硬化型組成物を製造するための、膨張黒鉛及びリン含有化合物ＰＨと組み合わせた表面コーティング沈降アルミニウム三水和物ＡＴＨの使用。
《態様１３》
態様１〜１０のいずれか一項に記載の湿分硬化型組成物を含む、接着剤、シーラント又はコーティング。
《態様１４》
態様１３に記載の接着剤、シーラント又はコーティングで接着、封止又は被覆された建築構造体又は製造物品。
《態様１５》
態様１〜１０のいずれか一項に記載の硬化した組成物。
【手続補正３】
【補正対象書類名】特許請求の範囲
【補正対象項目名】全文
【補正方法】変更
【補正の内容】
【特許請求の範囲】
【請求項１】
以下を含む、湿分硬化型組成物：
ａ）前記組成物全体を基準として１０重量％〜５０重量％の割合の、少なくとも１種の湿分反応性ポリマーＰ、
ｂ）前記組成物全体を基準として３０重量％〜６０重量％の割合の、少なくとも１種の表面コーティング沈降アルミニウム三水和物ＡＴＨ。
【請求項２】
さらに以下を含む、請求項１に記載の湿分硬化型組成物：
ｃ）前記組成物全体を基準として０重量％超２５重量％以下の、少なくとも１種のリン含有化合物ＰＨ。
【請求項３】
さらに以下を含む、請求項１又は２に記載の湿分硬化型組成物：
ｄ）前記組成物全体を基準として０重量％超２０重量％以下の、少なくとも１種の炭素添加剤ＫＯ。
【請求項４】
前記表面コーティング沈降アルミニウム三水和物ＡＴＨは、ビニルシラン又は脂肪酸の表面コーティングを含むことを特徴とする、請求項１〜３のいずれか一項に記載の湿分硬化型組成物。
【請求項５】
少なくとも１種のリン含有化合物ＰＨを含み、前記リン含有化合物ＰＨは、芳香族又は脂肪族のアルキルホスフェート、リン酸アンモニウム、ポリリン酸アンモニウム、赤リン及びリン酸の群から選択されること、並びに前記リン含有化合物ＰＨは、前記組成物全体を基準として５重量％〜２０重量％の量で存在することを特徴とする、請求項１〜４のいずれか一項に記載の湿分硬化型組成物。
【請求項６】
前記湿分反応性ポリマーＰは、遊離イソシアネート基若しくは潜在性イソシアネート基を有する少なくとも１種のポリウレタンポリマーＰＵ含むか、又は前記組成物は、潜在性硬化剤を追加的に含むことを特徴とする、請求項１〜５のいずれか一項に記載の湿分硬化型組成物。
【請求項７】
前記湿分反応性ポリマーＰは、少なくとも１種のシラン官能性ポリマーＳＴＰを含むことを特徴とする、請求項１〜５のいずれか一項に記載の湿分硬化型組成物。
【請求項８】
前記シラン官能性ポリマーＳＴＰは、以下の式（ＩＩ）の末端基を有することを特徴とする、請求項７に記載の湿分硬化型組成物：
【化１】
2019527750.tif 000015
（式中、
Ｒ１４は、１〜５個の炭素原子を有する、直鎖又は分岐の一価のヒドロカルビルラジカルであり；
Ｒ１５は、１〜８個の炭素原子を有する、直鎖又は分岐の一価のヒドロカルビルラジカルであり；
ｘは、０、又は１、又は２の値を有し；
Ｒ１６は、環状部位及び／又は芳香族部位を有していてもよく、また１個以上のヘテロ原子を有していてもよい、１〜１２個の炭素原子を有する直鎖又は分岐の二価のヒドロカルビルラジカルであり；かつ
Ｔは、−Ｏ−、−Ｓ−、−Ｎ（Ｒ１７）−、−Ｏ−ＣＯ−Ｎ（Ｒ１７）−、−Ｎ（Ｒ１７）−ＣＯ−Ｏ−及び−Ｎ（Ｒ１７）−ＣＯ−Ｎ（Ｒ１７）−から選択される二価のラジカルであり、ここで、Ｒ１７は、水素ラジカル、又は環状部位を有していてもよく、またアルコキシシラン基、エーテル基若しくはカルボン酸エステル基を有していてもよい、１〜２０個の炭素原子を有する、直鎖又は分岐のヒドロカルビルラジカルである）。
【請求項９】
少なくとも１種の炭素添加剤ＫＯを含み、前記炭素添加剤ＫＯは、前記組成物全体を基準として１重量％〜１５重量％の割合の少なくとも１種の乾燥カーボンブラックを含むことを特徴とする、請求項６〜８のいずれか一項に記載の湿分硬化型組成物。
【請求項１０】
少なくとも１種の炭素添加剤ＫＯを含み、前記炭素添加剤ＫＯは、前記組成物全体を基準として１重量％〜１５重量％の割合の少なくとも１種の膨張黒鉛を含むことを特徴とする、請求項６〜８のいずれか一項に記載の湿分硬化型組成物。
【請求項１１】
少なくとも１種のリン含有化合物ＰＨを含み、常に前記組成物全体を基準として、４重量％〜１１重量％の乾燥カーボンブラックと７重量％〜１５重量％のリン含有化合物ＰＨとを含み、硬化後にＤＩＮ  ＥＮ  ４５５４５−２による少なくとも危険度クラスＨＬ２を達成することを特徴とする、請求項９に記載の湿分硬化型組成物。
【請求項１２】
少なくとも１種のリン含有化合物ＰＨを含み、常に前記組成物全体を基準として、３重量％〜１０重量％の膨張黒鉛と１０重量％〜２５重量％のリン含有化合物ＰＨとを含み、硬化後にＤＩＮ  ＥＮ  １３５０１−１による難燃性クラスＢ（ｓ２，ｄ０）を達成することを特徴とする、請求項１０に記載の湿分硬化型組成物。
【請求項１３】
硬化後にＤＩＮ  ＥＮ  ４５５４５−２による少なくとも危険度クラスＨＬ２を達成する請求項１１に記載の湿分硬化型組成物を製造するための、乾燥カーボンブラック及びリン含有化合物ＰＨと組み合わせた表面コーティング沈降アルミニウム三水和物ＡＴＨの使用。
【請求項１４】
硬化後にＤＩＮ  ＥＮ  １３５０１−１による難燃性クラスＢ（ｓ２，ｄ０）を達成する請求項１２に記載の湿分硬化型組成物を製造するための、膨張黒鉛及びリン含有化合物ＰＨと組み合わせた表面コーティング沈降アルミニウム三水和物ＡＴＨの使用。
【請求項１５】
請求項１〜１２のいずれか一項に記載の湿分硬化型組成物を含む、接着剤、シーラント又はコーティング。
【請求項１６】
請求項１５に記載の接着剤、シーラント又はコーティングで接着、封止又は被覆された建築構造体又は製造物品。
【請求項１７】
請求項１〜１２のいずれか一項に記載の硬化した組成物。
【国際調査報告】
2019527750.tif 000016
2019527750.tif 000017
2019527750.tif 000018
2019527750.tif 000019